(57)【要約】【課題】透明性及び帯電防止性に優れ、さらに高温高湿環境下に２４時間以上曝露された場合であっても優れた密着性を維持できる塗膜を提供する。【解決手段】本発明に係る塗膜は、金属酸化物（Ａ）と、重合体粒子（Ｂ）と、を含み、前記（Ａ）に対する前記（Ｂ）の質量比（Ａ／Ｂ）が、０．３以上５．０以下であり、屈折率が１．４３以上１．６０未満である。【選択図】なし【特許請求の範囲】
【請求項１】
金属酸化物（Ａ）と、重合体粒子（Ｂ）と、を含み、
前記（Ａ）に対する前記（Ｂ）の質量比（Ａ／Ｂ）が、０．３以上５．０以下であり、
屈折率が１．４３以上１．６０未満である、塗膜。
【請求項２】
加水分解性珪素化合物（Ｄ）をさらに含む、請求項１に記載の塗膜。
【請求項３】
前記重合体粒子（Ｂ）が、水及び乳化剤の存在下で、加水分解性珪素化合物（ｂ１）と、２級及び／又は３級アミド基を有するビニル単量体（ｂ２）と、を重合して得られる重合体粒子を含む、請求項１又は２に記載の塗膜。
【請求項４】
金属酸化物（Ａ）と、重合体粒子（Ｂ）と、ジメチルホルムアミド、ジメチルアセトアミド、ジメチルスルホキシド及びＮ−メチルピロリドンからなる群より選ばれる少なくとも一種を含む重合体粒子親和性溶剤（Ｃ）と、エタノール水溶液と、を含むコーティング組成物であって、前記（Ａ）に対する前記（Ｂ）の質量比（Ａ／Ｂ）が、０．３以上５．０以下であり、かつ、前記（Ｃ）の含有量が１質量％〜１０質量％であるコーティング組成物を調製する工程と、
前記コーティング組成物を基材に塗布し、２０〜１３０℃で０．５〜２４時間乾燥する工程と、
を含む、塗膜の製造方法。
【発明の詳細な説明】
【技術分野】
【０００１】
本発明は、塗膜及びその製造方法に関する。
【背景技術】
【０００２】
近年、世界的な温暖化現象や化石資源の枯渇といった問題から、環境保全、省エネルギーに対する意識が高まっている。特に自動車産業においては車体の軽量化による燃費改善、炭酸ガス排出量の削減、省エネルギーが大きな課題の一つであり、その観点からガラスの樹脂基材への代替を目指した樹脂基材の高機能化、高性能化に関する研究、開発が数多く為されている。
【０００３】
プラスチック等の樹脂の高機能化、高性能化の方法としては、基材成型時の添加剤の利用、コーティング剤による基材表面の改質などが挙げられる。その中でもコーティング剤による樹脂基材の高機能化は近年盛んに研究、開発がなされている分野の一つである。
【０００４】
上述のコーティング剤による樹脂基材の高機能化、高性能化において、良加工性、柔軟性、密着性等の有機重合体の長所と、耐候性、難燃性、帯電防止性、耐薬品性等の無機物質の長所との両立を目指し、有機・無機複合材料からなるコーティング剤の開発が近年数多く為されている。
【０００５】
有機・無機複合材料からなるコーティング剤による樹脂基材の高機能化の例として、特許文献１、特許文献２では種々の基材に対し上述のコーティング剤を塗布することにより防汚性、透明性、帯電防止性、親水性に優れた塗膜が作製可能であることが報告されている。
【先行技術文献】
【特許文献】
【０００６】
【特許文献１】国際公開第２００７／０６９５９６号
【特許文献２】国際公開第２０１０／１０４１４６号
【発明の概要】
【発明が解決しようとする課題】
【０００７】
しかしながら、特許文献１、特許文献２をはじめとする従来のコーティング組成物から作製された塗膜は、無機成分を多く含んでいるために樹脂基材への密着性が低く、特に高温、高湿環境下に曝露されることにより密着性が著しく低下するという問題を有している。このような密着性不良は塗膜の性能低下につながるため、密着性、耐久性に優れた塗膜が求められている。
【０００８】
本発明は、上述した従来技術の問題点に鑑みてなされたものであり、透明性及び帯電防止性に優れ、さらに高温高湿環境下に２４時間以上曝露された場合であっても優れた密着性を維持できる塗膜を提供することを目的の一つとする。
【課題を解決するための手段】
【０００９】
本発明者らは上記課題を解決すべく鋭意検討した結果、金属酸化物粒子（Ａ）と、重合体粒子（Ｂ）とを所定の比率で含み、所定の屈折率を有する塗膜が、上記課題を解決できることを見出し、本発明を完成するに至った。
【００１０】
すなわち、本発明は以下のとおりである。
〔１〕
金属酸化物（Ａ）と、重合体粒子（Ｂ）と、を含み、
前記（Ａ）に対する前記（Ｂ）の質量比（Ａ／Ｂ）が、０．３以上５．０以下であり、
屈折率が１．４３以上１．６０未満である、塗膜。
〔２〕
加水分解性珪素化合物（Ｄ）をさらに含む、〔１〕に記載の塗膜。
〔３〕
前記重合体粒子（Ｂ）が、水及び乳化剤の存在下で、加水分解性珪素化合物（ｂ１）と、２級及び／又は３級アミド基を有するビニル単量体（ｂ２）と、を重合して得られる重合体粒子を含む、〔１〕又は〔２〕に記載の塗膜。
〔４〕
金属酸化物（Ａ）と、重合体粒子（Ｂ）と、ジメチルホルムアミド、ジメチルアセトアミド、ジメチルスルホキシド及びＮ−メチルピロリドンからなる群より選ばれる少なくとも一種を含む重合体粒子親和性溶剤（Ｃ）と、エタノール水溶液と、を含むコーティング組成物であって、前記（Ａ）に対する前記（Ｂ）の質量比（Ａ／Ｂ）が、０．３以上５．０以下であり、かつ、前記（Ｃ）の含有量が１質量％〜１０質量％であるコーティング組成物を調製する工程と、
前記コーティング組成物を基材に塗布し、２０〜１３０℃で０．５〜２４時間乾燥する工程と、
を含む、塗膜の製造方法。
【発明の効果】
【００１１】
本発明によれば、透明性及び帯電防止性に優れ、さらに高温高湿環境下に２４時間以上曝露された場合であっても優れた密着性を維持できる塗膜を提供することができる。
【発明を実施するための形態】
【００１２】
以下、本発明を実施するための形態（以下、「本実施形態」という。）について、詳細に説明する。以下の本実施形態は、本発明を説明するための例示であり、本発明を以下の内容に限定する趣旨ではない。本発明は、その要旨の範囲内で適宜変形して実施できる。
【００１３】
本実施形態に係る塗膜は、金属酸化物（Ａ）と、重合体粒子（Ｂ）と、を含み、前記（Ａ）に対する前記（Ｂ）の質量比（Ａ／Ｂ）が、０．３以上５．０以下であり、屈折率が１．４３以上１．６０未満である。このように構成されているため、本実施形態に係る塗膜は、透明性及び帯電防止性に優れ、さらに高温高湿環境下に２４時間以上曝露された場合であっても優れた密着性を維持できる。なお、上記透明性については、例えば、後述する実施例に記載のヘーズ値測定により確認することができ、上記帯電防止性については、後述する実施例に記載の表面抵抗率が低いことにより確認することができる。さらに、高温高湿環境下に２４時間以上曝露された場合の密着性については、後述する実施例に記載の耐候性試験及び密着性評価を行い、確認することができる。
【００１４】
本実施形態の塗膜において、金属酸化物（Ａ）と重合体粒子（Ｂ）との質量比（（Ａ）／（Ｂ））は、０．３以上５．０以下である。上記（Ａ）／（Ｂ）が、０．３以上であることにより、帯電防止性に優れ、５．０以下であることにより、密着性に優れる。上記同様の観点から、好ましくは０．３以上３．０以下であり、より好ましくは０．５以上２．０以下である。なお、後述するコーティング組成物を用いて塗膜を形成する場合、本実施形態の塗膜における上記質量比（Ａ）／（Ｂ）は、当該コーティング組成物中の質量比（Ａ）／（Ｂ）に依存する傾向にある。すなわち、後述するコーティング組成物における（Ａ）、（Ｂ）の配合量を質量比（Ａ）／（Ｂ）として０．３以上５．０以下に調整することにより、上記範囲とすることができる。
【００１５】
本実施形態の塗膜において、屈折率は１．４３以上１．６０未満である。屈折率が、１．４３以上であることにより、密着性に優れ、１．６０未満であることにより、透明性に優れる。上記同様の観点から、好ましくは１．４３以上１．５５以下であり、より好ましくは１．４３以上１．５０以下である。なお、上記屈折率は、後述する実施例に記載の方法により確認することができる。また、上記屈折率は、後述するコーティング組成物における（Ａ）、（Ｂ）、（Ｃ）の配合量を適宜調整すること等により、上記範囲とすることができる。
【００１６】
本実施形態の塗膜の膜厚としては、１００μｍ以下が好ましく、より好ましくは５０μｍ以下、さらに好ましくは１５μｍ以下である。
１００μｍ以下とする場合、均一な塗膜が得やすく、部分的に厚い膜が形成されることが防止される傾向にあり、外観上好ましいといえる。
【００１７】
＜金属酸化物（Ａ）＞
本実施形態における金属酸化物（Ａ）としては、特に限定されないが、例えば、珪素、アルミニウム、チタン、ジルコニウム、亜鉛、スズ、インジウム、ガリウム、ゲルマニウム、アンチモン、モリブデンなどの酸化物が挙げられる。
【００１８】
本実施形態において、金属酸化物（Ａ）の平均粒子径は、１ｎｍ〜４００ｎｍであることが好ましく、より好ましくは１ｎｍ〜１００ｎｍ、さらに好ましくは１ｎｍ〜８０ｎｍ、よりさらに好ましくは１ｎｍ〜５０ｎｍである。金属酸化物（Ａ）の平均粒子径が上記範囲内であることにより、得られる塗膜の透明性と機械的強度がより向上する傾向にある。
ここで、金属酸化物（Ａ）の平均粒子径とは、当該粒子が一次粒子の形で存在している場合には一次粒子径を、凝集粒子の形で存在している場合は凝集粒子径（二次粒子径）の平均粒子径であるものとし、当該平均粒子径は、以下の方法により求めることができる。
すなわち、球状の金属酸化物（Ａ）の粒子が１００個〜２００個写るように調整して撮影した透過型顕微鏡（ＴＥＭ）写真の中に存在している該当の粒子の粒子径（二軸平均径、すなわち、短径と長径との平均値）を測定し、当該測定された各粒子径の平均値を算出することにより求めることができる。
【００１９】
金属酸化物（Ａ）を形成するための材料としては、以下に限定されるものではないが、例えば、日産化学工業株式会社製「スノーテックス−Ｏ（登録商標）」、同社製「スノーテックス−ＯＳ（登録商標）」、同社製「スノーテックス−ＯＸＳ（登録商標）」、「ライトスター（登録商標）」、ＮａｌｃｏＣｏｍｐａｎｙ製水分散コロイダルシリカ  商品名「ＮＡＬＣＯ１１１５」、同社製「ナノユースＺＲ−４０ＢＬ（登録商標）」、同社製「ナノユースＺＲ−３０ＢＳ（登録商標）」同社製「ナノユースＺＲ−３０ＢＦＮ（登録商標）」同社製「ナノユースＺＲ−３０ＡＬ（登録商標）」同社製「ナノユースＺＲ−２０ＡＳ（登録商標）」同社製「ナノユースＺＲ−３０ＡＨ（登録商標）」同社製「セルナックスＣＸ−Ｚ３３０Ｈ（登録商標）」同社製「セルナックスＣＸ−Ｚ６１０Ｍ（登録商標）」同社製「セルナックスＣＸ−Ｚ４１０Ｋ（登録商標）」等が挙げられる。
【００２０】
＜重合体粒子（Ｂ）＞
本実施形態の塗膜に含まれる重合体粒子（Ｂ）は、所定の重合体により構成されている。
当該重合体としては、以下に限定されるものではないが、例えば、ポリウレタン系、ポリエステル系、ポリ（メタ）アクリレート系、ポリ（メタ）アクリレート−シリコーン系共重合体、ポリビニルアセテート系、ポリブタジエン系、ポリ塩化ビニル系、塩素化ポリプロピレン系、ポリエチレン系、ポリスチレン系、ポリスチレン−（メタ）アクリレート系共重合体、ロジン系誘導体、スチレン−無水マレイン酸共重合体のアルコール付加物等から構成される重合体等が挙げられる。
【００２１】
前記重合体粒子（Ｂ）は、塗膜強度の観点から、ビニル単量体（ｂ２）を重合単量体として含むことが好ましい。
ビニル単量体（ｂ２）には、後述する２級及び／又は３級アミド基を有するビニル単量体（ｂ２−２）や、アミノ基を有するビニル単量体、これらと共重合可能なその他のビニル単量体（ｂ３）が含まれ得る。
【００２２】
前記重合体粒子（Ｂ）は、塗膜強度の観点から、加水分解性珪素化合物（ｂ１）を含むことが好ましく、さらに好ましくは、前記ビニル単量体（ｂ２）として特に２級及び／又は３級アミド基を有するビニル単量体（ｂ２−２）を、重合単量体として含むことが好ましい。具体的には、耐候性試験後の密着性の観点から、重合体粒子（Ｂ）が、水及び乳化剤の存在下で、加水分解性珪素化合物（ｂ１）と、２級及び／又は３級アミド基を有するビニル単量体（ｂ２−２）とを重合して得られる重合体粒子を含むことがより好ましい。
重合体粒子（Ｂ）は、前記（ｂ１）と（ｂ２）とが重合したもの、（ｂ１）と（ｂ２）がそれぞれ重合したものの混合物、複合物のいずれであってもよく、これらの併用であってもよい。
【００２３】
前記金属酸化物（Ａ）と重合体粒子（Ｂ）との相互作用としては、特に限定されないが、例えば、水素結合や化学結合、イオン結合等が挙げられる。具体的には、金属酸化物（Ａ）が有する水酸基由来のアニオン性官能基と、重合体粒子（Ｂ）が有するアミノ基由来のカチオン性官能基とのイオン結合や、重合体粒子（Ｂ）が有するアミド基、エーテル基との水素結合や、金属酸化物（Ａ）が有する水酸基と、重合体粒子（Ｂ）を構成する加水分解性金属化合物の重合生成物との縮合（化学結合）等が挙げられる。
【００２４】
前記のように、水及び乳化剤の存在下で、加水分解性珪素化合物（ｂ１）と、２級及び／又は３級アミド基を有するビニル単量体（ｂ２−２）とを重合して重合体粒子（Ｂ）を製造する場合に用いられる加水分解性珪素化合物（ｂ１）としては、以下に限定されるものではないが、例えば、下記式（１）で表される化合物やその縮合生成物、シランカップリング剤等が挙げられる。
【００２５】
ＳｉＷxＲy      ・・・（１）
（式（１）中、Ｗは炭素数１〜２０のアルコキシ基、水酸基、炭素数１〜２０のアセトキシ基、ハロゲン原子、水素原子、炭素数１〜２０のオキシム基、エノキシ基、アミノキシ基及びアミド基からなる群より選ばれる少なくとも１種の基を表す。Ｒは、直鎖状又は分岐状の炭素数が１〜３０個のアルキル基、炭素数５〜２０のシクロアルキル基、及び置換されていないか又は炭素数１〜２０のアルキル基若しくは炭素数１〜２０のアルコキシ基若しくはハロゲン原子で置換されている炭素数６〜２０のアリール基からなる群より選ばれる少なくとも１種の炭化水素基を表す。ｘは１以上４以下の整数であり、ｙは０以上３以下の整数である。また、ｘ＋ｙ＝４である。）
【００２６】
前記加水分解性珪素化合物（ｂ１）の一例である前記シランカップリング剤とは、ビニル重合性基、エポキシ基、アミノ基、メタクリル基、メルカプト基、イソシアネート基等の有機物と反応性を有する官能基が分子内に存在する、加水分解性珪素化合物である。
【００２７】
前記加水分解性珪素化合物（ｂ１）としては、以下に限定されるものではないが、例えば、テトラメトキシシラン、テトラエトキシシラン、テトラ−ｎ−プロポキシシラン、テトライソプロポキシシラン、テトラ−ｎ−ブトキシシラン等のテトラアルコキシシラン類；メチルトリメトキシシラン、メチルトリエトキシシラン、エチルトリメトキシシラン、エチルトリエトキシシラン、ｎ−プロピルトリメトキシシラン、ｎ−プロピルトリエトキシシラン、イソプロピルトリメトキシシラン、イソプロピルトリエトキシシラン、ｎ−ブチルトリメトキシシラン、ｎ−ブチルトリエトキシシラン、ｎ−ペンチルトリメトキシシラン、ｎ−ヘキシルトリメトキシシラン、ｎ−ヘプチルトリメトキシシラン、ｎ−オクチルトリメトキシシラン、ビニルトリメトキシシラン、ビニルトリエトキシシラン、アリルトリメトキシシラン、シクロヘキシルトリメトキシシラン、シクロヘキシルトリエトキシシラン、フェニルトリメトキシシラン、フェニルトリエトキシシラン、３−クロロプロピルトリメトキシシラン、３−クロロプロピルトリエトキシシラン、３，３，３−トリフロロプロピルトリメトキシシラン、３，３，３−トリフロロプロピルトリエトキシシラン、３−アミノプロピルトリメトキシシラン、３−アミノプロピルトリエトキシシラン、２−ヒドロキシエチルトリメトキシシラン、２−ヒドロキシエチルトリエトキシシラン、２−ヒドロキシプロピルトリメトキシシラン、２−ヒドロキシプロピルトリエトキシシラン、３−ヒドロキシプロピルトリメトキシシラン、３−ヒドロキシプロピルトリエトキシシラン、３−メルカプトプロピルトリメトキシシラン、３−メルカプトプロピルトリエトキシシラン、３−イソシアナートプロピルトリメトキシシラン、３−イソシアナートプロピルトリエトキシシラン、３−グリシドキシプロピルトリメトキシシラン、３−グリシドキシプロピルトリエトキシシラン、２−（３，４−エポキシシクロヘキシル）エチルトリメトキシシラン、２−（３，４−エポキシシクロヘキシル）エチルトリエトキシシラン、３−（メタ）アクリルオキシプロピルトリメトキシシラン、３−（メタ）アタクリルオキシプロピルトリエトキシシラン、３−（メタ）アクリロイルオキシプロピルトリｎ−プロポキシシラン、３−（メタ）アクリロイルオキシプロピルトリイソプロポキシシラン、３−ウレイドプロピルトリメトキシシラン、３−ウレイドプロピルトリエトキシシラン等のトリアルコキシシラン類；ジメチルジメトキシシラン、ジメチルジエトキシシラン、ジエチルジメトキシシラン、ジエチルジエトキシシラン、ジ−ｎ−プロピルジメトキシシラン、ジ−ｎ−プロピルジエトキシシラン、ジイソプロピルジメトキシシラン、ジイソプロピルジエトキシシラン、ジ−ｎ−ブチルジメトキシシラン、ジ−ｎ−ブチルジエトキシシラン、ジ−ｎ−ペンチルジメトキシシラン、ジ−ｎ−ペンチルジエトキシシラン、ジ−ｎ−ヘキシルジメトキシシラン、ジ−ｎ−ヘキシルジエトキシシラン、ジ−ｎ−ヘプチルジメトキシシラン、ジ−ｎ−ヘプチルジエトキシシラン、ジ−ｎ−オクチルジメトキシシラン、ジ−ｎ−オクチルジエトキシシラン、ジ−ｎ−シクロヘキシルジメトキシシラン、ジ−ｎ−シクロヘキシルジエトキシシラン、ジフェニルジメトキシシラン、ジフェニルジエトキシシラン、３−（メタ）アクリロイルオキシプロピルメチルジメトキシシラン等のジアルコキシシラン類；トリメチルメトキシシラン、トリメチルエトキシシラン等のモノアルコキシシラン類等が挙げられる。
【００２８】
また、これらの加水分解性珪素化合物（ｂ１）は、１種のみを単独で使用してもよく、２種以上を混合して使用してもよい。
【００２９】
加水分解性珪素化合物（ｂ１）は、縮合生成物として使用してもよく、かかる場合、縮合生成物のＧＰＣ（ゲルパーミエーションクロマトグラフィー）測定によるポリスチレン換算重量平均分子量は、好ましくは２００〜５０００、より好ましくは３００〜１０００である。
【００３０】
上述の加水分解性珪素化合物（ｂ１）の中で、フェニル基を有する珪素アルコキシド、例えばフェニルトリメトキシシラン、フェニルトリエトキシシラン、ジフェニルジメトキシシラン等は、水及び乳化剤の存在下における重合安定性に優れるため好ましい。
【００３１】
また、上述の加水分解性珪素化合物（ｂ１）の中で、３−（メタ）アクリルオキシプロピルトリメトキシシラン、３−（メタ）アタクリルオキシプロピルトリエトキシシラン、３−（メタ）アクリロイルオキシプロピルメチルジメトキシシラン、３−（メタ）アクリロイルオキシプロピルトリｎ−プロポキシシラン、３−（メタ）アクリロイルオキシプロピルトリイソプロポキシシラン、ビニルトリメトキシシラン、ビニルトリエトキシシラン、アリルトリメトキシシラン、２−トリメトキシシリルエチルビニルエーテル等のビニル重合性基を有するシランカップリング剤や、３−メルカプトプロピルトリメトキシシラン、３−メルカプトプロピルトリエトキシシラン等のチオール基を有するシランカップリング剤は、上述した２級及び／又は３級アミド基を有するビニル単量体（ｂ２−２）と共重合又は連鎖移動反応して化学結合を生成することが可能である。
【００３２】
加水分解性珪素化合物（ｂ１）の使用量は、得られる重合体粒子（Ｂ）に対する質量比（ｂ１）／（Ｂ）として０．００５以上０．５以下の範囲となることが好ましい。
なお、重合体粒子（Ｂ）の質量は、上述した２級及び／又は３級アミド基を有するビニル単量体（ｂ２−２）や、アミノ基を有するビニル重合体（ｂ２−３）、これらと共重合可能なその他のビニル単量体（ｂ３）、さらには加水分解性珪素化合物（ｂ１）が全て重合した場合に得られる重合生成物の質量であるものとする。上述のとおり、塗膜中の重合体粒子（Ｂ）の質量は、コーティング組成物中のＢの配合量として把握することができる。また、次のような方法で塗膜中の重合体粒子（Ｂ）の質量を求めることもできる。すなわち、走査型電子顕微鏡（ＳＥＭ）、あるいは透過型電子顕微鏡（ＴＥＭ）写真の中に存在する（Ａ）、および（Ｂ）の単位面積当たりの占有面積を測定し、それぞれの密度（既知）から単位面積当たりの質量を計算することができる。なお、それらの比により塗膜中のＡ／Ｂ質量比率を確認することもできる。
【００３３】
前記加水分解性珪素化合物（ｂ１）としては、ビニル重合性基を有するシランカップリング剤を用いることが、本実施形態の塗膜の耐候性の観点からより好ましい。
前記加水分解性珪素化合物（ｂ１）の含有量は、重合安定性の観点から、重合体粒子（Ｂ）１００質量％に対して、０．０１質量％以上５０質量％以下であることが好ましく、０．１質量％以上３０質量％以下がより好ましい。
【００３４】
重合体粒子（Ｂ）を製造するために用いる、前記２級及び／又は３級アミド基を有するビニル単量体（ｂ２−２）としては、以下に限定されるものではないが、例えば、Ｎ−メチルアクリルアミド、Ｎ−メチルメタアクリルアミド、Ｎ−エチルアクリルアミド、Ｎ，Ｎ−ジメチルアクリルアミド、Ｎ，Ｎ−ジメチルメタアクリルアミド、Ｎ，Ｎ−ジエチルアクリルアミド、Ｎ−エチルメタアクリルアミド、Ｎ−メチル−Ｎ−エチルアクリルアミド、Ｎ−メチル−Ｎ−エチルメタアクリルアミド、Ｎ−イソプロピルアクリルアミド、Ｎ−ｎ−プロピルアクリルアミド、Ｎ−イソプロピルメタアクリルアミド、Ｎ−ｎ−プロピルメタアクリルアミド、Ｎ−メチル−Ｎ−ｎ−プロピルアクリルアミド、Ｎ−メチル−Ｎ−イソプロピルアクリルアミド、Ｎ−アクリロイルピロリジン、Ｎ−メタクリロイルピロリジン、Ｎ−アクリロイルピペリジン、Ｎ−メタクリロイルピペリジン、Ｎ−アクリロイルヘキサヒドロアゼピン、Ｎ−アクリロイルモルホリン、Ｎ−メタクリロイルモルホリン、Ｎ−ビニルピロリドン、Ｎ−ビニルカプロラクタム、Ｎ，Ｎ’−メチレンビスアクリルアミド、Ｎ，Ｎ’−メチレンビスメタクリルアミド、Ｎ−ビニルアセトアミド、ダイアセトンアクリルアミド、ダイアセトンメタアクリルアミド、Ｎ−メチロールアクリルアミド、Ｎ−メチロールメタアクリルアミド等が挙げられる。
【００３５】
重合体粒子（Ｂ）を製造するために用い得る、ビニル単量体（ｂ２−２）のアミド基は、２級及び／又は３級アミド基であるが、３級アミド基を有するビニル単量体を用いると、得られる重合体粒子（Ｂ）の、金属酸化物（Ａ）との間の水素結合性が強まり好ましい。その中でも、特に、Ｎ，Ｎ−ジエチルアクリルアミドは、水及び乳化剤の存在下における重合安定性に非常に優れるとともに、上述した加水分解性珪素化合物（ｂ１）の重合生成物の水酸基や金属酸化物（Ａ）の水酸基と強固な水素結合を形成することが可能であるため、さらに好ましい。
【００３６】
重合体粒子（Ｂ）を製造するために用いる、前記アミノ基を有するビニル単量体（ｂ２−３）としては、以下に限定されるものではないが、例えば、ジメチルアミノエチルメタクリレート、ジエチルアミノエチルメタクリレート、ジメチルアミノエチルメタクリレート四級化物などが挙げられる。
なお、上述した加水分解性珪素化合物（ｂ１）としては、上述した各種化合物の他、ビニル重合性基やチオール基を有するシランカップリング剤を、単独で又は上述した珪素アルコキシド、その他のシランカップリング剤、及びそれらの縮合生成物と混合若しくは複合化させたものも用いることができる。
【００３７】
また、重合体粒子（Ｂ）が、加水分解性珪素化合物（ｂ１）の重合生成物と２級及び／又は３級アミド基を有するビニル単量体（ｂ２−２）の重合生成物とにより構成される場合、これらは、水素結合や化学結合により複合化していてもよい。
なお、前記（ｂ１）や（ｂ２−２）等は、水素結合や化学結合等の各種結合によって複合化されていることが好ましいが、その結合の形態や状態等について何らかの限定を行うものではない。さらに、重合体粒子（Ｂ）中の一部分のみにおいて上記したような複合化が行われていてもよい。
【００３８】
重合体粒子（Ｂ）として、ビニル重合性基やチオール基を有するシランカップリング剤である加水分解性珪素化合物（ｂ１）と、２級及び／又は３級アミド基を有するビニル単量体（ｂ２−２）とを重合して得られたものを用いると、耐候性、耐薬品性、光学特性、強度等がさらに優れる塗膜を形成できるため、より好ましい。
【００３９】
ビニル重合性基やチオール基を有するシランカップリング剤である加水分解性珪素化合物（ｂ１）の配合量は、２級及び／又は３級アミド基を有するビニル単量体（ｂ２−２）１００質量部に対して０．１質量部以上１００質量部以下であることが重合安定性の観点から好ましく、０．５質量部以上５０質量部以下がより好ましく、さらには０．５質量部以上５質量部以下が好ましい。
【００４０】
本実施形態の塗膜において、重合体粒子（Ｂ）を得るために用い得る２級及び／又は３級アミド基を有するビニル単量体（ｂ２−２）は、これと共重合可能なその他のビニル単量体（ｂ３）と共重合することができる。これにより、生成する重合生成物の特性（ガラス転移温度、分子量、水素結合力、極性、分散安定性、耐候性、加水分解性珪素化合物（ｂ１）の重合生成物との相溶性等）をより効果的に制御することが可能となり好ましい。
【００４１】
前記２級及び／又は３級アミド基を有するビニル単量体（ｂ２−２）と共重合可能なその他のビニル単量体（ｂ３）としては、以下に限定されるものではないが、例えば、（メタ）アクリル酸エステル、芳香族ビニル化合物、シアン化ビニル化合物の他、カルボキシル基含有ビニル単量体、水酸基含有ビニル単量体、エポキシ基含有ビニル単量体、カルボニル基含有ビニル単量体のような官能基を含有する単量体等が挙げられる。
【００４２】
前記（メタ）アクリル酸エステルとしては、以下に限定されるものではないが、例えば、アルキル部の炭素数が１〜５０の（メタ）アクリル酸アルキルエステル、エチレンオキシド基の数が１〜１００個の（ポリ）オキシエチレンジ（メタ）アクリレート等が挙げられる。
アルキル部の炭素数が１〜５０の（メタ）アクリル酸アルキルエステルとしては、以下に限定されるものではないが、例えば、（メタ）アクリル酸メチル、（メタ）アクリル酸エチル、（メタ）アクリル酸ｎ−ブチル、（メタ）アクリル酸２−エチルヘキシル、（メタ）アクリル酸メチルシクロヘキシル、（メタ）アクリル酸シクロヘキシル、（メタ）アクリル酸ラウリル、（メタ）アクリル酸ドデシル等が挙げられる。
前記エチレンオキシド基の数が１〜１００個の（ポリ）オキシエチレンジ（メタ）アクリレートとしては、以下に限定されるものではないが、例えば、ジ（メタ）アクリル酸エチレングリコール、ジ（メタ）アクリル酸ジエチレングリコール、メトキシ（メタ）アクリル酸ジエチレングリコール、ジ（メタ）アクリル酸テトラエチレングリコール等が挙げられる。
【００４３】
なお、本明細書中で、「（メタ）アクリル」とはメタアクリル又はアクリルを簡便に表記したものである。
【００４４】
前記ビニル単量体（ｂ３）としての（メタ）アクリル酸エステルの使用量（複数の（メタ）アクリル酸エステルを使用する場合には、その合計量）は、重合体粒子（Ｂ）を構成する全ビニル単量体中において好ましくは０〜９９．９質量％、より好ましくは５〜８０質量％、さらに好ましくは２０〜５０質量％である。
【００４５】
前記ビニル単量体（ｂ３）としての芳香族ビニル化合物としては、特に限定されるものではなく、例えば、スチレン、ビニルトルエン等が挙げられる。
当該芳香族ビニル化合物は、重合体粒子（Ｂ）を構成する全ビニル単量体中において好ましくは０〜９９．９質量％、より好ましくは５〜８０質量％である。
【００４６】
前記ビニル単量体（ｂ３）としてのシアン化ビニル化合物としては、特に限定されるものではなく、例えば、アクリロニトリル、メタクリロニトリル等が挙げられる。
当該シアン化ビニル化合物は、重合体粒子（Ｂ）を構成する全ビニル単量体中において好ましくは０〜９９．９質量％、より好ましくは５〜８０質量％である。
【００４７】
前記ビニル単量体（ｂ３）としてのカルボキシル基含有ビニル単量体としては、特に限定されるものではないが、例えば、（メタ）アクリル酸、クロトン酸、イタコン酸、マレイン酸、フマル酸、無水マレイン酸、又はイタコン酸、マレイン酸などの２塩基酸のハーフエステル等が挙げられる。これらのカルボキシル酸基含有のビニル単量体を用いることによって、重合体粒子（Ｂ）にカルボキシル基を導入することができ、当該重合体粒子間に静電的反発力をもたせることができ、エマルジョンとしての安定性を向上させ、例えば攪拌時の凝集といった、外部からの分散破壊作用に対して抵抗力を持たせることが可能となる傾向にある。この際、導入したカルボキシル基は、静電的反発力をさらに向上させるために、一部又は全部を、アンモニアやトリエチルアミン、ジメチルエタノールアミン等のアミン類やＮａＯＨ、ＫＯＨ等の塩基で中和してもよい。
【００４８】
前記カルボキシル基含有ビニル単量体の使用量（複数のカルボキシル基含有ビニル単量体を使用する場合には、その合計量）は、重合体粒子（Ｂ）を構成する全ビニル単量体（（ｂ２）＋（ｂ３））中において０〜５０質量％であることが耐水性の観点から好ましい。より好ましくは０．１〜１０質量％、さらに好ましくは０．１〜５質量％である。
【００４９】
前記ビニル単量体（ｂ３）としての水酸基含有ビニル単量体としては、特に限定されるものではないが、例えば、２−ヒドロキシエチル（メタ）アクリレート、２−ヒドロキシプロピル（メタ）アクリレート、３−ヒドロキシプロピ（メタ）アクリレート、２−ヒドロキシブチル（メタ）アクリレート、３−ヒドロキシブチル（メタ）アクリレート、４−ヒドロキシブチル（メタ）アクリレート等の（メタ）アクリル酸のヒドロキシアルキルエステル；ジ−２−ヒドロキシエチルフマレート、モノ−２−ヒドロキシエチルモノブチルフマレート等のフマル酸のヒドロキシアルキルエステル；アリルアルコールやエチレンオキシド基の数が１〜１００個の（ポリ）オキシエチレンモノ（メタ）アクリレート；プロピレンオキシド基の数が１〜１００個の（ポリ）オキシプロピレンモノ（メタ）アクリレート；さらには、「プラクセルＦＭ、ＦＡモノマー」（ダイセル化学（株）製の、カプロラクトン付加モノマーの商品名）や、その他のα，β−エチレン性不飽和カルボン酸のヒドロキシアルキルエステル類等が挙げられる。
【００５０】
前記ビニル単量体（ｂ３）として、水酸基含有ビニル単量体を用いると、金属酸化物（Ａ）と２級及び／又は３級アミド基を有するビニル単量体（ｂ２−２）との水素結合力を制御することが容易となるとともに、重合体粒子（Ｂ）の水分散安定性を向上させることが可能となる。
【００５１】
前記水酸基含有ビニル単量体の使用量は、重合体粒子（Ｂ）を構成する全ビニル単量体中において、好ましくは０〜８０質量％、より好ましくは０．１〜５０質量％、さらに好ましくは０．１〜１０質量％である。
【００５２】
前記ビニル単量体（ｂ３）としてのエポキシ基含有ビニル単量体としては、以下に限定されるものではないが、例えば、グリシジル基含有ビニル単量体等が挙げられる。当該グリシジル基含有ビニル単量体としては、例えば、グリシジル（メタ）アクリレート、アリルグリシジルエーテル、アリルジメチルグリシジルエーテル等を挙げることができる。
【００５３】
前記ビニル単量体（ｂ３）としてのカルボニル含有ビニル単量体としては、以下に限定されるものではないが、例えば、ダイアセトンアクリルアミド等が挙げられる。
【００５４】
前記ビニル単量体（ｂ３）として、前記グリシジル基含有ビニル単量体や、前記カルボニル基含有ビニル単量体を使用すると、重合体粒子（Ｂ）が反応性を有するものとなり、ヒドラジン誘導体、カルボン酸誘導体及びイソシアネート誘導体等により架橋させることによって耐溶剤性等の優れた塗膜の形成が可能となる傾向にある。グリシジル基含有ビニル単量体やカルボニル基含有ビニル単量体の使用量は、重合体粒子（Ｂ）を構成する全ビニル単量体中において好ましくは０〜５０質量％である。
【００５５】
重合体粒子（Ｂ）の合成の際には、乳化剤を使用してもよい。
乳化剤としては、以下に限定されるものではないが、例えば、アルキルベンゼンスルホン酸、アルキルスルホン酸、アルキルスルホコハク酸、ポリオキシエチレンアルキル硫酸、ポリオキシエチレンアルキルアリール硫酸、ポリオキシエチレンジスチリルフェニルエーテルスルホン酸等の酸性乳化剤；酸性乳化剤のアルカリ金属（Ｌｉ、Ｎａ、Ｋ等）塩、酸性乳化剤のアンモニウム塩、脂肪酸石鹸等のアニオン性界面活性剤；アルキルトリメチルアンモニウムブロミド、アルキルピリジニウムブロミド、イミダゾリニウムラウレート等の四級アンモニウム塩、ピリジニウム塩、イミダゾリニウム塩型のカチオン性界面活性剤；ポリオキシエチレンアルキルアリールエーテル、ポリオキシエチレンソルビタン脂肪酸エステル、ポリオキシエチレンオキシプロピレンブロックコポリマー、ポリオキシエチレンジスチリルフェニルエーテル等のノニオン型界面活性剤やラジカル重合性の二重結合を有する反応性乳化剤等が挙げられる。
【００５６】
これらの乳化剤の中で、ラジカル重合性の二重結合を有する反応性乳化剤を選択すると、重合体粒子（Ｂ）の水分散安定性がより一層良好になるとともに、耐水性、耐薬品性、光学特性、強度等に優れた塗膜が形成される傾向にあるため、さらに好ましい。
【００５７】
前記ラジカル重合性の二重結合を有する反応性乳化剤としては、以下に限定されるのではないが、例えば、スルホン酸基又はスルホネート基を有するビニル単量体、硫酸エステル基を有するビニル単量体、それらのアルカリ金属塩又はアンモニウム塩；ポリオキシエチレン等のノニオン基を有するビニル単量体；４級アンモニウム塩を有するビニル単量体等が挙げられる。
【００５８】
前記反応性乳化剤としてのスルホン酸基又はスルホネート基を有するビニル単量体の塩は、以下に限定されるものではないが、例えば、ラジカル重合性の二重結合を有し、かつスルホン酸基のアンモニウム塩、ナトリウム塩又はカリウム塩である基により一部が置換された、炭素数１〜２０のアルキル基、炭素数２〜４のアルキルエーテル基、炭素数２〜４のポリアルキルエーテル基、炭素数６又は１０のアリール基及びコハク酸基からなる群から選ばれる置換基を有する化合物；スルホン酸基のアンモニウム塩、ナトリウム塩又はカリウム塩である基が結合しているビニル基を有するビニルスルホネート化合物等が挙げられる。
【００５９】
前記スルホン酸基のアンモニウム塩、ナトリウム塩又はカリウム塩である基により一部が置換されたコハク酸基を有する化合物としては、以下に限定されるものではないが、例えば、アリルスルホコハク酸塩等が挙げられる。これらは市販品を用いることもでき、特に限定されず、例えば、エレミノールＪＳ−２（商品名）（三洋化成（株）製）、ラテムルＳ−１２０、Ｓ−１８０Ａ又はＳ−１８０（商品名）（花王（株）製）等が挙げられる。
【００６０】
スルホン酸基のアンモニウム塩、ナトリウム塩又はカリウム塩である基により一部が置換された、炭素数２〜４のアルキルエーテル基又は炭素数２〜４のポリアルキルエーテル基を有する化合物としては、以下に限定されるものではないが、例えば、アクアロンＨＳ−１０又はＫＨ−１０２５（商品名）（第一工業製薬（株）製）、アデカリアソープＳＥ−１０２５Ｎ又はＳＲ−１０２５（商品名）（旭電化工業（株）製）等が挙げられる。
【００６１】
前記反応性乳化剤としてのノニオン基を有するビニル単量体としては、以下に限定されるものではないが、例えば、α−〔１−〔（アリルオキシ）メチル〕−２−（ノニルフェノキシ）エチル〕−ω−ヒドロキシポリオキシエチレン（商品名：アデカリアソープＮＥ−２０、ＮＥ−３０、ＮＥ−４０等、旭電化工業（株）製）、ポリオキシエチレンアルキルプロペニルフェニルエーテル（商品名：アクアロンＲＮ−１０、ＲＮ−２０、ＲＮ−３０、ＲＮ−５０等、第一製薬工業（株）製）等が挙げられる。
【００６２】
重合体粒子（Ｂ）の合成の際の乳化剤の使用量としては、得られる重合体粒子（Ｂ）１００質量部に対して、１０質量部以下となる範囲内が好ましく、０．００１〜５質量部となる範囲内がより好ましい。
【００６３】
重合体粒子（Ｂ）の合成の際、加水分解性珪素化合物（ｂ１）及び２級及び／又は３級アミド基を有するビニル単量体（ｂ２−２）や必要に応じてその他のビニル単量体（ｂ３）の重合は、重合触媒存在下で実施することが好ましい。
【００６４】
加水分解性珪素化合物（ｂ１）の重合触媒としては、重合に用いる単量体の成分等に応じて適宜選択でき、以下に限定されるものではないが、例えば、塩酸、フッ酸等のハロゲン化水素類、酢酸、トリクロル酢酸、トリフルオロ酢酸、乳酸等のカルボン酸類；硫酸、ｐ−トルエンスルホン酸等のスルホン酸類；アルキルベンゼンスルホン酸、アルキルスルホン酸、アルキルスルホコハク酸、ポリオキシエチレンアルキル硫酸、ポリオキシエチレンアルキルアリール硫酸、ポリオキシエチレンジスチリルフェニルエーテルスルホン酸等の酸性乳化剤類；酸性又は弱酸性の無機塩、フタル酸、リン酸、硝酸のような酸性化合物類；水酸化ナトリウム、水酸化カリウム、ナトリウムメチラート、酢酸ナトリウム、テトラメチルアンモニウムクロリド、テトラメチルアンモニウムヒドロキシド、トリブチルアミン、ジアザビシクロウンデセン、エチレンジアミン、ジエチレントリアミン、エタノールアミン類、γ−アミノプロピルトリメトキシシラン、γ−（２−アミノエチル）−アミノプロピルトリメトキシシランのような塩基性化合物類；ジブチル錫オクチレート、ジブチル錫ジラウレートのような錫化合物等が挙げられる。
これらの中で、重合触媒のみならず乳化剤としての作用を有する観点から、酸性乳化剤類が好ましく、炭素数が５〜３０のアルキルベンゼンスルホン酸がより好ましい。
【００６５】
２級及び／又は３級アミド基を有するビニル単量体（ｂ２−２）の重合触媒としては、熱又は還元性物質等によってラジカル分解してビニル単量体の付加重合を起こさせるラジカル重合触媒が好ましく、以下に限定されるものではないが、例えば、水溶性又は油溶性の過硫酸塩、過酸化物、アゾビス化合物等が挙げられ、当該重合触媒の具体例としては、以下に限定されるものではないが、例えば、過硫酸カリウム、過硫酸ナトリウム、過硫酸アンモニウム、過酸化水素、ｔ−ブチルヒドロパーオキシド、ｔ−ブチルパーオキシベンゾエート、２，２−アゾビスイソブチロニトリル、２，２−アゾビス（２−ジアミノプロパン）ヒドロクロリド、２，２−アゾビス（２，４−ジメチルバレロニトリル）等が挙げられる。
前記２級及び／又は３級アミド基を有するビニル単量体の重合触媒の配合量としては、重合体粒子（Ｂ）を構成する全ビニル単量体１００質量部に対して、０．００１〜５質量部が好ましい。なお、重合速度の促進、及び７０℃以下での低温の重合を目的として、例えば、重亜硫酸ナトリウム、塩化第一鉄、アスコルビン酸塩、ロンガリット等の還元剤をラジカル重合触媒と組み合わせて用いることが好ましい。
【００６６】
上述したように、重合体粒子（Ｂ）は、水及び乳化剤の存在下で、加水分解性珪素化合物（ｂ１）と、２級及び／又は３級アミド基を有するビニル単量体（ｂ２）、さらには、必要に応じて前記ビニル単量体（ｂ２−２）と共重合可能な他のビニル単量体（ｂ３）を用いて、好ましくは重合触媒存在下で、重合することにより得ることができる。
【００６７】
加水分解性珪素化合物（ｂ１）と、２級及び／又は３級アミド基を有するビニル単量体（ｂ２−２）との重合は、別々に実施することも可能であるが、同時に実施することにより、両者の間で水素結合等によるミクロな有機・無機複合化が達成できるので好ましい。
【００６８】
重合体粒子（Ｂ）の数平均粒子径（一次粒子径；重合体粒子（Ｂ）の一次粒子の数平均粒子径）は、１０〜４００ｎｍであることが好ましい。重合体粒子（Ｂ）の数平均粒子径を上記範囲に調整することにより、耐候性、耐薬品性、光学特性、防汚性、防曇性、帯電防止性等がより一層優れた塗膜が形成される傾向にある。また、得られる塗膜の透明性が向上する観点から、重合体粒子（Ｂ）の数平均粒子径は２００ｎｍ以下であることがより好ましく、１００ｎｍ以下であることがさらに好ましい。
なお、重合体粒子（Ｂ）の数平均粒子径は、後述の実施例に記載する方法により測定することができる。
【００６９】
このような数平均粒子径の重合体粒子（Ｂ）を得る方法としては、特に限定されないが、乳化剤がミセルを形成するのに十分な量の水の存在下で、加水分解性珪素化合物（ｂ１）及び２級及び／又は３級アミド基を有するビニル単量体（ｂ２−２）、必要に応じてその他のビニル重合体（ｂ３）を重合する、いわゆる乳化重合によって、重合体粒子（Ｂ）を合成する方法が挙げられる。
【００７０】
前記重合体粒子（Ｂ）の乳化重合方法としては、特に限定されないが、例えば、加水分解性珪素化合物（ｂ１）及び２級及び／又は３級アミド基を有するビニル単量体（ｂ２−２）、必要に応じて当該２級及び／又は３級アミド基を有するビニル単量体（ｂ２−２）と共重合可能な他のビニル単量体（ｂ３）を、そのまま、又は乳化した状態で、一括、分割、又は連続的に反応容器中に滴下し、前記重合触媒の存在下、好ましくは大気圧から必要により１０ＭＰａの圧力下で、約３０〜１５０℃の反応温度で重合させる方法が挙げられる。必要に応じて、圧力や反応温度を変更してもよい。加水分解性珪素化合物（ｂ１）及び全ビニル単量体量の総量と、水との比率については、特に限定されないが、最終固形分量（添加する単量体が全て重合した場合に得られる重合体（ビニル（共）重合体及び加水分解性珪素化合物（ｂ１）の重合生成物）の質量の合計（計算値）を元に計算される値）が、０．１〜７０質量％とすることが好ましく、１〜５５質量％の範囲になるように設定することがより好ましい。
【００７１】
前記重合体粒子（Ｂ）の乳化重合を行うにあたり、重合体粒子（Ｂ）の粒子径を成長又は制御するために、予め水相中にエマルジョン粒子を存在させて重合させるシード重合法を行ってもよい。これにより粒子径がより均一な重合体粒子を得ることができる。
前記シード（核）となる物質は、特に限定されず、公知のものを用いることもでき、反応条件等に応じて適宜選択することができる。
重合反応は、系中のｐＨが好ましくは１．０〜１０．０、より好ましくは１．０〜６．０の範囲で進行させればよい。ｐＨは、燐酸二ナトリウムやボラックス、又は、炭酸水素ナトリウム、アンモニア等のｐＨ緩衝剤を用いて調節することが可能である。
【００７２】
重合体粒子（Ｂ）を得る方法としては、重合に必要な水、乳化剤、及び必要に応じて溶剤の存在下で、加水分解性珪素化合物（ｂ１）及び２級及び／又は３級アミド基を有するビニル単量体（ｂ２−２）を重合した後、重合生成物がエマルジョンとなるまで水を添加する方法も採用してもよい。
【００７３】
重合体粒子（Ｂ）は、コア／シェル層構造を有していることが好ましい。
さらには、重合体粒子（Ｂ）は、コア層とシェル層とにおいて、柔軟性が異なるものであることが好ましく、空隙形成の観点からシェル層がコア層よりも硬度が高いことがより好ましい。つまりコア層がシェル層よりも柔軟であることが好ましい。
硬度は、シェル層に加水分解性珪素化合物（ｂ１）を含有させることにより制御できる。
【００７４】
硬度は、前記加水分解性珪素化合物（ｂ１）として、加水分解性官能基を３個以上含む加水分解性珪素化合物（ｂ１−３）を用い、当該加水分解性官能基を３個以上含む加水分解性珪素化合物（ｂ１−３）の、前記２級及び／又は３級アミド基を有するビニル単量体（ｂ２−２）と全加水分解性珪素化合物（ｂ１）の合計量に対する質量比率を規定することにより制御することができる。
【００７５】
さらに、シェル層中における、加水分解性官能基を３個以上含む加水分解性珪素化合物（ｂ１−３）成分の割合が、全加水分解性珪素化合物（ｂ１）と、前記２級及び／又は３級アミド基を有するビニル単量体（ｂ２−２）との合計量に対する質量比率で、０．０１＜（ｂ１−３）／（（ｂ１）＋（ｂ２−２））＜０．２０が好ましく、０．１＜（ｂ１−３）／（（ｂ１）＋（ｂ２−２））＜０．３がより好ましい。これにより塗膜の強度がより向上する傾向にある。
【００７６】
さらにまた、塗膜強度をより向上させる観点から、コア層中における、加水分解性官能基を３個以上含む加水分解性珪素化合物（ｂ１−３）成分の割合が、全加水分解性珪素化合物（ｂ１）と、前記２級及び／又は３級アミド基を有するビニル単量体（ｂ２−２）との合計量に対する質量比率で、（ｂ１−３）／（（ｂ１）＋（ｂ２−２））≧０．２０とすることが好ましく、より好ましくは０．３５以上である。
【００７７】
なお、塗膜強度及び光学性能の観点から、前記重合体粒子（Ｂ）に含まれる、ビニル単量体（ｂ２）の質量比率は、２０質量％以上であることが好ましく、より好ましくは４０％質量％以上、さらに好ましくは５０質量％以上である。
コア層中のビニル単量体（ｂ２）に限れば７０質量％以上が好ましく、より好ましくは８０質量％以上、さらには好ましくは９０質量％以上である。
【００７８】
上述したように、本実施形態の塗膜においては、重合体粒子（Ｂ）のコア層がシェル層よりも柔軟であることが好ましい。これにより、本実施形態の所望の塗膜が効率よく形成される傾向にある。
【００７９】
前記加水分解性官能基を３個以上含む加水分解性珪素化合物（ｂ１−３）としては、以下に限定されるものではないが、例えば、テトラメトキシシラン、テトラエトキシシラン、テトラ−ｎ−プロポキシシラン、テトライソプロポキシシラン、テトラ−ｎ−ブトキシシラン等のテトラアルコキシシラン類；メチルトリメトキシシラン、メチルトリエトキシシラン、エチルトリメトキシシラン、エチルトリエトキシシラン、ｎ−プロピルトリメトキシシラン、ｎ−プロピルトリエトキシシラン、イソプロピルトリメトキシシラン、イソプロピルトリエトキシシラン、ｎ−ブチルトリメトキシシラン、ｎ−ブチルトリエトキシシラン、ｎ−ペンチルトリメトキシシラン、ｎ−ヘキシルトリメトキシシラン、ｎ−ヘプチルトリメトキシシラン、ｎ−オクチルトリメトキシシラン、ビニルトリメトキシシラン、ビニルトリエトキシシラン、アリルトリメトキシシラン、シクロヘキシルトリメトキシシラン、シクロヘキシルトリエトキシシラン、フェニルトリメトキシシラン、フェニルトリエトキシシラン、３−クロロプロピルトリメトキシシラン、３−クロロプロピルトリエトキシシラン、３，３，３−トリフロロプロピルトリメトキシシラン、３，３，３−トリフロロプロピルトリエトキシシラン、３−アミノプロピルトリメトキシシラン、３−アミノプロピルトリエトキシシラン、２−ヒドロキシエチルトリメトキシシラン、２−ヒドロキシエチルトリエトキシシラン、２−ヒドロキシプロピルトリメトキシシラン、２−ヒドロキシプロピルトリエトキシシラン、３−ヒドロキシプロピルトリメトキシシラン、３−ヒドロキシプロピルトリエトキシシラン、３−メルカプトプロピルトリメトキシシラン、３−メルカプトプロピルトリエトキシシラン、３−イソシアナートプロピルトリメトキシシラン、３−イソシアナートプロピルトリエトキシシラン、３−グリシドキシプロピルトリメトキシシラン、３−グリシドキシプロピルトリエトキシシラン、２−（３，４−エポキシシクロヘキシル）エチルトリメトキシシラン、２−（３，４−エポキシシクロヘキシル）エチルトリエトキシシラン、３−（メタ）アクリルオキシプロピルトリメトキシシラン、３−（メタ）アタクリルオキシプロピルトリエトキシシラン、３−（メタ）アクリロイルオキシプロピルトリｎ−プロポキシシラン、３−（メタ）アクリロイルオキシプロピルトリイソプロポキシシラン、３−ウレイドプロピルトリメトキシシラン、３−ウレイドプロピルトリエトキシシラン等のトリアルコキシシラン類が挙げられる。
【００８０】
重合体粒子（Ｂ）には、その用途及び使用方法等に応じて、通常、塗料や成型用樹脂に添加配合される成分、例えば、増粘剤、レベリング剤、チクソ化剤、消泡剤、凍結安定剤、艶消し剤、架橋反応触媒、顔料、硬化触媒、架橋剤、充填剤、皮張り防止剤、分散剤、湿潤剤、光安定剤、酸化防止剤、紫外線吸収剤、レオロジーコントロール剤、消泡剤、成膜助剤、防錆剤、染料、可塑剤、潤滑剤、還元剤、防腐剤、防黴剤、消臭剤、黄変防止剤、静電防止剤又は帯電調整剤等を配合することができる。
【００８１】
＜加水分解性珪素化合物（Ｄ）＞
本実施形態の塗膜は、上述した金属酸化物（Ａ）、重合体粒子（Ｂ）に加え、加水分解性珪素化合物（Ｄ）を、さらに含有してもよい。
当該加水分解性珪素化合物（Ｄ）は、下記式（２）、（３）、及び（４）で表される化合物からなる群より選ばれる１種類以上の加水分解性珪素化合物であることが好ましい。
なお、上述した（ｂ１）加水分解性珪素化合物は、重合体粒子（Ｂ）を構成する成分であり、当該（Ｂ）成分中に一体として組み込まれており、前記加水分解性珪素化合物（Ｄ）は、（Ａ）成分及び（Ｂ）成分とは別個独立して添加されるものであり、上述した（ｂ１）加水分解性珪素化合物とは明確に区別される。
【００８２】
Ｒ1nＳｉＸ4-n    ・・・（２）
（式（２）中、Ｒ1は水素原子、ハロゲン基、ヒドロキシ基、メルカプト基、アミノ基、（メタ）アクリロイル基、及びエポキシ基からなる群より選ばれるいずれかを有してもよい、炭素数１〜１０のアルキル基、アルケニル基、アルキニル基又はアリール基を表す。Ｘは、加水分解性基を表し、ｎは０〜３の整数である。）
【００８３】
Ｘ3Ｓｉ−Ｒ2n−ＳｉＸ3    ・・・（３）
（式（３）中、Ｘ3は加水分解性基を表し、Ｒ2は炭素数１〜６のアルキレン基又はフェニレン基を表す。ｎは０又は１である。）
【００８４】
Ｒ3−（Ｏ−Ｓｉ（ＯＲ3）2）n−ＯＲ3    ・・・（４）
（式（４）中、Ｒ3は炭素数１〜６のアルキル基を表す。ｎは２〜８の整数である。）
【００８５】
本実施形態の塗膜は、前記金属酸化物（Ａ）や、前記加水分解性珪素化合物（Ｄ）に起因して、表面親水性が付与される場合、親水性の汚れに対する防汚効果が向上する傾向にある。すなわち、本実施形態の塗膜は、汚れが付着した場合でも雨水等によって容易に汚れを洗い流すことができ、加水分解性珪素化合物（Ｄ）がさらに含まれている場合はその効果がより向上する傾向にある。
【００８６】
〔塗膜の製造方法〕
本実施形態に係る塗膜の製造方法としては、特に限定されないが、例えば、金属酸化物（Ａ）と、重合体粒子（Ｂ）と、重合体粒子親和性溶剤（Ｃ）と、必要に応じて加水分解性珪素化合物（Ｄ）を含むコーティング組成物を調製し、基材と、該基材の少なくとも一方の表面に当該コーティング組成物を塗布及び乾燥することにより製造する方法等を挙げることができる。
【００８７】
〔コーティング組成物〕
本実施形態におけるコーティング組成物は、（Ａ）数平均粒子径が１ｎｍ〜４００ｎｍの金属酸化物粒子と、（Ｂ）数平均粒子径が１０ｎｍ〜４００ｎｍの重合体粒子と、（Ｃ）重合体粒子親和性溶剤からなるコーティング組成物。透明性の観点からは、（Ａ）及び（Ｂ）の粒子径が２００ｎｍ以下であることがより好ましく、１００ｎｍ以下であることがさらに好ましい。
【００８８】
上記（Ｃ）重合体粒子親和性溶剤としては、特に限定されないが、上記（Ｂ）に対し１００重量部以上添加した場合でも凝集物が生じない溶剤であることが好ましい。（Ｃ）重合体粒子親和性溶剤の例としては、ジメチルホルムアミド、ジメチルアセトアミド等のアミド類、ジメチルスルホキシド、Ｎ−メチルピロリドン、並びに、これらの２種以上の混合物が挙げられる。
【００８９】
上記（Ｃ）の含有量は、コーティング組成物中の１〜１０質量％、より好ましくは１.５〜９．５質量％、さらに好ましくは２〜８質量％である。水溶性溶剤の含有量が上記範囲内であることにより、得られる塗膜の光学特性、高温高湿試験後の塗膜の密着性が向上する傾向にある。
【００９０】
本実施形態におけるコーティング組成物は、金属酸化物（Ａ）と、重合体粒子（Ｂ）とが、水素結合や縮合（化学結合）等の相互作用によりヘテロ凝集したものが存在していてもよい。このような相互作用をすることのより、本実施形態におけるコーティング組成物から得られる塗膜は、機械的強度がより向上する傾向にある。
【００９１】
本実施形態の塗膜は、例えば、金属酸化物（Ａ）及び重合体粒子（Ｂ）及び重合体粒子親和性溶剤（Ｃ）を含むコーティング組成物を塗布し、乾燥して形成することができる。
本実施形態において、金属酸化物（Ａ）及び重合体粒子（Ｂ）を含むコーティング組成物を用いることにより、金属酸化物（Ａ）と重合体粒子（Ｂ）とのヘテロ凝集、又は金属酸化物（Ａ）同士の凝集が促進される傾向にある。
【００９２】
前記コーティング組成物において、上述の加水分解性珪素化合物（Ｄ）をさらに含むことが好ましい。
前記コーティング組成物において、加水分解性珪素化合物（Ｄ）をさらに含む場合、加水分解性珪素化合物（Ｄ）のシラノール基と前記金属酸化物（Ａ）の表面に存在する水酸基との間の縮合反応により結合が形成したり、あるいは、加水分解性珪素化合物（Ｄ）と金属酸化物（Ａ）との間に水素結合が形成したりする。これにより、前記コーティング組成物から得られる本実施形態の塗膜は、機械的強度がより増加する傾向にある。
【００９３】
本実施形態におけるコーティング組成物は、金属酸化物（Ａ）と重合体粒子（Ｂ）との質量比率（（Ａ）：（Ｂ））が、１：０．２〜１：３.３であることが好ましく、１：０．３３〜１：３．３であることがより好ましく、１：０．５〜１：２であることがさらに好ましい。
【００９４】
金属酸化物（Ａ）と加水分解性珪素化合物（Ｄ）との質量比率（（Ａ）：（Ｄ））は、機械的強度、耐候性の観点から、１：０．０５以上であることが好ましい。なお加水分解性珪素化合物（Ｄ）の質量とは、加水分解性珪素化合物（Ｄ）が加水分解、縮合した後のＳｉＯ2換算での質量であるものとする。
【００９５】
（コーティング組成物の調製）
コーティング組成物は、金属酸化物（Ａ）と、重合体粒子（Ｂ）と、重合体粒子親和性溶剤（Ｃ）とを配合して混合物を得る第１の工程と、当該混合物に酸を添加する第２の工程により、調製することが好ましい。
【００９６】
前記酸は、以下に限定されるものではないが、例えば、塩酸、フッ酸等のハロゲン化水素類；酢酸、トリクロル酢酸、トリフルオロ酢酸、乳酸等のカルボン酸類；硫酸、メタンスルホン酸、ｐ−トルエンスルホン酸等のスルホン酸類；アルキルベンゼンスルホン酸、アルキルスルホン酸、アルキルスルホコハク酸、ポリオキシエチレンアルキル硫酸、ポリオキシエチレンアルキルアリール硫酸、ポリオキシエチレンジスチリルフェニルエーテルスルホン酸等の酸性乳化剤類；酸性又は弱酸性の無機塩、フタル酸、リン酸、硝酸のような酸性化合物類等が挙げられる。
【００９７】
前記「酸」として、加水分解触媒、縮合触媒としての酸を添加する場合、配合安定性の観点から、先に金属酸化物（Ａ）及び重合体粒子（Ｂ）及び重合体粒子親和性溶剤（Ｃ）を配合した後に、当該酸を添加することが好ましい。あるいは、金属酸化物（Ａ）の等電点まで酸を添加することで凝集させた後、塩基で中和して安定化させてから重合体粒子（Ｂ）を加えてもよい。あるいは重合体粒子（Ｂ）と加水分解性珪素化合物（Ｄ）とを配合して重合体粒子（Ｂ）の周囲に加水分解して縮合した（Ｄ）でコーティングしてもよい。
【００９８】
本実施形態の塗膜の製造方法は、塗膜の透明性、及び、耐候性試験後における密着性の観点から、金属酸化物（Ａ）と、重合体粒子（Ｂ）と、ジメチルホルムアミド、ジメチルアセトアミド、ジメチルスルホキシド及びＮ−メチルピロリドンからなる群より選ばれる少なくとも一種を含む重合体粒子親和性溶剤（Ｃ）と、エタノール水溶液と、を含むコーティング組成物であって、前記（Ａ）に対する前記（Ｂ）の質量比（Ａ／Ｂ）が、０．３以上５．０以下であり、かつ、前記（Ｃ）の含有量が１質量％〜１０質量％であるコーティング組成物を調製する工程と、前記コーティング組成物を基材に塗布し、２０〜１３０℃で０．５〜２４時間乾燥する工程と、を含むことが好ましい。
【００９９】
（用途）
本実施形態の塗膜は、透明性、密着性、光学特性、帯電防止性に優れ、高温高湿の環境下に曝露する耐候性試験後においても高い密着性を維持可能であることから、家電製品やエレクトロニクス分野の帯電防止フィルム、ヘッドランプカバーやメーターパネルのような車両内外装用保護フィルム、屋外で使用される樹脂製基材の保護フィルムなど、長期の密着性が求められる用途においても樹脂基材用コーティング剤として用いることができる。
【０１００】
〔基材〕
本実施形態における基材は、本実施形態の塗膜の用途に応じて、種々選択可能である。基材としては、以下に限定されるものではないが、例えば、金属、ガラス、アクリル樹脂、ポリカーボネート樹脂、環状オレフィン樹脂、ポリエチレンテレフタレート樹脂、及びそれらの組み合わせが挙げられる。
その他、太陽光発電用保護材、集光型太陽光発電用ミラー、太陽熱発電用ミラー、太陽チューブ、建築物、鋼構造物、建材、プラスチック、自動車等も基材として挙げられる。
【実施例】
【０１０１】
以下、本実施形態について、具体的な実施例及び比較例を挙げて説明するが、本実施形態はこれらに限定されるものではない。
【０１０２】
（１）ヘーズの測定
後述する実施例及び比較例で製造した試験板について、日本国日本電色工業株式会社製濁度計ＮＤＨ２０００を用いて、ＪＩＳ  Ｋ７３６１−１に規定される方法により、ヘーズを測定した。
【０１０３】
（２）塗膜屈折率の測定
後述する実施例及び比較例で製造した塗膜について、大塚電子製、商品名「ＦＥ−３０００」を用い、積層された塗膜ならびに基材の屈折率を測定した。
【０１０４】
（３）耐候性試験
後述する実施例及び比較例で製造した塗膜について、小型環境試験器（エスペック（株）製）を用い、温度８５℃、湿度８５％の環境下、２４時間放置する耐候性試験を行った。なお、耐候性試験後の試験板の密着性を下記（４）に記載した方法に従い測定した。
【０１０５】
（４）密着性評価
後述する実施例及び比較例で製造した塗膜について、上記（３）に記載した耐候性試験後の密着性を、ＪＩＳ  Ｋ５６００−５−６に規定される方法により評価した。
【０１０６】
（５）表面抵抗率
後述する実施例及び比較例で製造した塗膜について、超絶縁抵抗／微小電流計（日本国アドバンテスト製ＴＲ８６０１）を用いて測定した。
【０１０７】
（（６）重合体粒子の数平均粒子径）
後述する合成例により製造した重合体粒子（Ｂ）の数平均粒子径は、動的光散乱式粒度分布測定装置（日機装社製、商品名マイクロトラックＵＰＡ）により測定した。
【０１０８】
（７）Ａ，Ｂ成分の質量
各例で調製したコーティング組成物における組成比に基づいて、塗膜中におけるＡ，Ｂ成分の質量を特定した。また、これらの質量については、後述するＳＥＭ観察でも確認することとした。
【０１０９】
〔合成例〕
以下、後述する実施例及び比較例において用いた重合体粒子（Ｂ）の合成例を記載する。
（合成例１）
＜重合体粒子（Ｂ−１）水分散体の合成＞
還流冷却器、滴下槽、温度計及び撹拌装置を有する反応器に、イオン交換水１６００ｇ、及びドデシルベンゼンスルホン酸１２ｇを投入した後、撹拌しながら８０℃に加温して混合液（１）を得た。
得られた混合液（１）に、コア層としてジメチルジメトキシシラン１８５ｇ及びフェニルトリメトキシシラン（ｂ１−３）１５１ｇの混合液（２）を、反応容器中の温度を８０℃に保った状態で約２時間かけて滴下して混合液（３）を得た。
その後、反応容器中の温度が８０℃の状態で混合液（３）を約１時間撹拌した。
次に、得られた混合液（３）に、シェル層としてアクリル酸ブチル１５０ｇ、テトラエトキシシラン（ｂ１−３）３０ｇ、フェニルトリメトキシシラン（ｂ１−３）１４５ｇ、及び３−メタクリロキシプロピルトリメトキシシラン（ｂ１−３）１．３ｇの混合液（４）と、ジエチルアクリルアミド１６５ｇ、アクリル酸３ｇ、反応性乳化剤（商品名「アデカリアソープＳＲ−１０２５」、旭電化（株）製、固形分２５質量％水溶液）１３ｇ、過硫酸アンモニウムの２質量％水溶液４０ｇ、及びイオン交換水１９００ｇの混合液（５）とを、反応容器中の温度を８０℃に保った状態で約２時間かけて同時に滴下して混合物（６）を得た。
さらに熱養生として、反応容器中の温度が８０℃の状態で混合物（６）を約２時間撹拌した。
その後、混合物（６）を室温まで冷却し、１００メッシュの金網で濾過し、製水で濃度を調整して数平均粒子径４０ｎｍの重合体粒子（Ｂ−１）の水分散体（固形分１４質量％、ｐＨ３．２）を得た。
【０１１０】
〔実施例１〕
重合体粒子（Ｂ）として合成例１で合成した重合体粒子（Ｂ−１）の水分散体４．０８ｇ、球状の金属酸化物（Ａ）の原料として平均粒子径５ｎｍの水分散コロイダルシリカ（商品名「スノーテックスＯＸＳ」（ＳＴ−ＯＸＳ）、日産化学工業（株）製、固形分１０質量％）５．７１ｇ、加水分解性珪素化合物（Ｄ）としてテトラエトキシシラン（信越化学工業（株）製、固形分２８質量％）０．２０ｇを混合した。その後固形分が６％となるように２０％エタノール水で調整し、水溶性溶剤としてジメチルホルムアミド（和光純薬工業（株）製）０．６０ｇを混合及び撹拌し、コーティング組成物（Ｅ−１）を得た。
基材（５ｃｍ×５ｃｍのポリカーボネート）に、上記コーティング組成物を、スピンコーターを用いて膜厚が４００ｎｍとなるよう塗布した後、２５℃で２４時間以上乾燥し、塗膜（Ｆ−１）を得た。塗膜Ｆ−１のヘーズは０．３８、屈折率は１．４３、表面抵抗率は３．５×１０10  Ωであった。組成比から求めた質量比（Ａ／Ｂ）は１．０であった。また、塗膜の断面を走査型電子顕微鏡（ＳＥＭ）により観察し、得られた写真中に存在する（Ａ）、および（Ｂ）の単位面積当たりの占有面積を測定し、それぞれの密度から単位面積当たりの質量を計算した。このようにして算出された（Ａ）、および（Ｂ）の質量比（Ａ／Ｂ）も１．０であった。なお、後述する実施例２〜６及び比較例１〜６についても上記と同様にして、コーティング組成物における組成比から質量比（Ａ／Ｂ）を求め、ＳＥＭ観察によりその質量比が塗膜中の質量比（Ａ／Ｂ）に一致することを確認した。
【０１１１】
得られた塗膜（Ｆ−１）の耐候性試験後の密着性は分類０であり、良好な密着性を示した。
【０１１２】
〔実施例２〕
重合体粒子（Ｂ）として合成例１で合成した重合体粒子（Ｂ−１）の水分散体４．０８ｇ、球状の金属酸化物（Ａ）の原料として平均粒子径５ｎｍの水分散コロイダルシリカ（商品名「スノーテックスＯＸＳ」（ＳＴ−ＯＸＳ）、日産化学工業（株）製、固形分１０質量％）５．７１ｇ、加水分解性珪素化合物（Ｄ）としてテトラエトキシシラン（信越化学工業（株）製、固形分２８質量％）０．２０ｇを混合した。その後固形分が６％となるように２０％エタノール水で調整し、水溶性溶剤としてジメチルホルムアミド（和光純薬工業（株）製）１．２０ｇを混合及び撹拌し、コーティング組成物（Ｅ−２）を得た。
基材（５ｃｍ×５ｃｍのポリカーボネート）に、上記コーティング組成物を、スピンコーターを用いて膜厚が４００ｎｍとなるよう塗布した後、２５℃で２４時間以上乾燥し、塗膜（Ｆ−２）を得た。得られた塗膜Ｆ−２のヘーズは１．０４、屈折率は１．４３、表面抵抗率は５．０×１０10  Ωであった。
【０１１３】
得られた塗膜（Ｆ−２）の耐候性試験後の密着性は分類０であり、良好な密着性を示した。
【０１１４】
〔実施例３〕
重合体粒子（Ｂ）として合成例１で合成した重合体粒子（Ｂ−１）の水分散体５．３６ｇ、球状の金属酸化物（Ａ）の原料として平均粒子径５ｎｍの水分散コロイダルシリカ（商品名「スノーテックスＯＸＳ」（ＳＴ−ＯＸＳ）、日産化学工業（株）製、固形分１０質量％）３．７５ｇ、加水分解性珪素化合物（Ｄ）としてテトラエトキシシラン（信越化学工業（株）製、固形分２８質量％）０．２７ｇを混合した。その後固形分が６％となるように２０％エタノール水で調整し、水溶性溶剤としてジメチルホルムアミド（和光純薬工業（株）製）０．７５ｇを混合及び撹拌し、コーティング組成物（Ｅ−３）を得た。
基材（５ｃｍ×５ｃｍのポリカーボネート）に、上記コーティング組成物を、スピンコーターを用いて膜厚が４００ｎｍとなるよう塗布した後、２５℃で２４時間以上乾燥し、塗膜（Ｆ−３）を得た。得られた塗膜Ｆ−３のヘーズは０．７６、屈折率は１．４７、表面抵抗率は２．０×１０9  Ωであった。
【０１１５】
得られた塗膜（Ｆ−３）の耐候性試験後の密着性は分類０であり、良好な密着性を示した。
【０１１６】
〔実施例４〕
重合体粒子（Ｂ）として合成例１で合成した重合体粒子（Ｂ−１）の水分散体２．７６ｇ、球状の金属酸化物（Ａ）の原料として平均粒子径５ｎｍの水分散コロイダルシリカ（商品名「スノーテックスＯＸＳ」（ＳＴ−ＯＸＳ）、日産化学工業（株）製、固形分１０質量％）７．７４ｇ、加水分解性珪素化合物（Ｄ）としてテトラエトキシシラン（信越化学工業（株）製、固形分２８質量％）０．１４ｇを混合した。その後固形分が６％となるように２０％エタノール水で調整し、水溶性溶剤としてジメチルホルムアミド（和光純薬工業（株）製）１．１６ｇを混合及び撹拌し、コーティング組成物（Ｅ−４）を得た。
基材（５ｃｍ×５ｃｍのポリカーボネート）に、上記コーティング組成物を、スピンコーターを用いて膜厚が４００ｎｍとなるよう塗布した後、２５℃で２４時間以上乾燥し、塗膜（Ｆ−４）を得た。得られた塗膜Ｆ−４のヘーズは０．８５、屈折率は１．４５、表面抵抗率は２．０×１０8  Ωであった。
【０１１７】
得られた塗膜（Ｆ−４）の耐候性試験後の密着性は分類０であり、良好な密着性を示した。
【０１１８】
〔実施例５〕
重合体粒子（Ｂ）として合成例１で合成した重合体粒子（Ｂ−１）の水分散体２．０９ｇ、球状の金属酸化物（Ａ）の原料として平均粒子径５ｎｍの水分散コロイダルシリカ（商品名「スノーテックスＯＸＳ」（ＳＴ−ＯＸＳ）、日産化学工業（株）製、固形分１０質量％）８．７８ｇ、加水分解性珪素化合物（Ｄ）としてテトラエトキシシラン（信越化学工業（株）製、固形分２８質量％）０．１０５ｇを混合した。その後固形分が６％となるように２０％エタノール水で調整し、水溶性溶剤としてジメチルホルムアミド（和光純薬工業（株）製）１．４６ｇを混合及び撹拌し、コーティング組成物（Ｅ−５）を得た。
基材（５ｃｍ×５ｃｍのポリカーボネート）に、上記コーティング組成物を、スピンコーターを用いて膜厚が４００ｎｍとなるよう塗布した後、２５℃で２４時間以上乾燥し、塗膜（Ｆ−５）を得た。得られた塗膜Ｆ−５のヘーズは０．５３、屈折率は１．４６、表面抵抗率は１．６×１０8  Ωであった。
【０１１９】
得られた塗膜（Ｆ−１０）の耐候性試験後の密着性は分類０であり、良好な密着性を示した。
【０１２０】
〔実施例６〕
重合体粒子（Ｂ）として合成例１で合成した重合体粒子（Ｂ−１）の水分散体４．２９ｇ、球状の金属酸化物（Ａ）の原料として平均粒子径５ｎｍの水分散コロイダルシリカ（商品名「スノーテックスＯＸＳ」（ＳＴ−ＯＸＳ）、日産化学工業（株）製、固形分１０質量％）６．００ｇを混合した。その後固形分が６％となるように２０％エタノール水で調整し、水溶性溶剤としてジメチルホルムアミド（和光純薬工業（株）製）０．３０ｇを混合及び撹拌し、コーティング組成物（Ｅ−６）を得た。
基材（５ｃｍ×５ｃｍのポリカーボネート）に、上記コーティング組成物を、スピンコーターを用いて膜厚が４００ｎｍとなるよう塗布した後、２５℃で２４時間以上乾燥し、塗膜（Ｆ−６）を得た。得られた塗膜Ｆ−６のヘーズは０．８０、屈折率は１．４５、表面抵抗率は１．３×１０10  Ωであった。
【０１２１】
得られた塗膜（Ｆ−１０）の耐候性試験後の密着性は分類０であり、良好な密着性を示した。
【０１２２】
〔比較例１〕
重合体粒子（Ｂ）として合成例１で合成した重合体粒子（Ｂ−１）の水分散体４．０８ｇ、球状の金属酸化物（Ａ）の原料として平均粒子径５ｎｍの水分散コロイダルシリカ（商品名「スノーテックスＯＸＳ」（ＳＴ−ＯＸＳ）、日産化学工業（株）製、固形分１０質量％）５．７１ｇ、加水分解性珪素化合物（Ｄ）としてテトラエトキシシラン（信越化学工業（株）製、固形分２８質量％）０．２０ｇを混合した。その後固形分が６％となるように２０％エタノール水で調整し、コーティング組成物（Ｅ−７）を得た。
基材（５ｃｍ×５ｃｍのポリカーボネート）に、上記コーティング組成物を、スピンコーターを用いて膜厚が４００ｎｍとなるよう塗布した後、２５℃で２４時間以上乾燥し、塗膜（Ｆ−７）を得た。得られた塗膜Ｆ−７のヘーズは１．６０、屈折率は１．３７、表面抵抗率は１．０×１０10  Ωであった。
【０１２３】
得られた塗膜（Ｆ−７）の耐候性試験後の密着性は分類５であり、著しい密着性の低下が確認された。
【０１２４】
〔比較例２〕
重合体粒子（Ｂ）として合成例１で合成した重合体粒子（Ｂ−１）の水分散体４．０８ｇ、球状の金属酸化物（Ａ）の原料として平均粒子径５ｎｍの水分散コロイダルシリカ（商品名「スノーテックスＯＸＳ」（ＳＴ−ＯＸＳ）、日産化学工業（株）製、固形分１０質量％）５．７１ｇ、加水分解性珪素化合物（Ｄ）としてテトラエトキシシラン（信越化学工業（株）製、固形分２８質量％）０．２０ｇを混合した。その後固形分が６％となるように２０％エタノール水で調整し、水溶性溶剤としてアセトン（（株）製）０．６０ｇを混合、撹拌し、コーティング組成物（Ｅ−８）を得た。
基材（５ｃｍ×５ｃｍのポリカーボネート）に、上記コーティング組成物を、スピンコーターを用いて膜厚が４００ｎｍとなるよう塗布した後、２５℃で２４時間以上乾燥し、塗膜（Ｆ−８）を得た。得られた塗膜Ｆ−８のヘーズは１．６３、屈折率は１．３６、表面抵抗率は８．９×１０9  Ωであった。
【０１２５】
得られた塗膜（Ｆ−８）の耐候性試験後の密着性は分類５であり、著しい密着性の低下が確認された。
【０１２６】
〔比較例３〕
重合体粒子（Ｂ）として合成例１で合成した重合体粒子（Ｂ−１）の水分散体４．０８ｇ、球状の金属酸化物（Ａ）の原料として平均粒子径５ｎｍの水分散コロイダルシリカ（商品名「スノーテックスＯＸＳ」（ＳＴ−ＯＸＳ）、日産化学工業（株）製、固形分１０質量％）５．７１ｇ、加水分解性珪素化合物（Ｄ）としてテトラエトキシシラン（信越化学工業（株）製、固形分２８質量％）０．２０ｇを混合した。その後固形分が６％となるように２０％エタノール水で調整し、水溶性溶剤としてアセトン（（株）製）１．２０ｇを混合、撹拌し、コーティング組成物（Ｅ−９）を得た。
基材（５ｃｍ×５ｃｍのポリカーボネート）に、上記コーティング組成物を、スピンコーターを用いて膜厚が４００ｎｍとなるよう塗布した後、２５℃で２４時間以上乾燥し、塗膜（Ｆ−９）を得た。得られた塗膜Ｆ−９のヘーズは１．６１、屈折率は１．３７、表面抵抗率は９．１×１０9  Ωであった。
【０１２７】
得られた塗膜（Ｆ−９）の耐候性試験後の密着性は分類５であり、著しい密着性の低下が確認された。
【０１２８】
〔比較例４〕
重合体粒子（Ｂ）として合成例１で合成した重合体粒子（Ｂ−１）の水分散体８．５７ｇを固形分が６％となるように２０％エタノール水で調整し、水溶性溶剤としてジメチルホルムアミド（和光純薬工業（株）製）０．６０ｇを混合及び撹拌し、コーティング組成物（Ｅ−１０）を得た。
基材（５ｃｍ×５ｃｍのポリカーボネート）に、上記コーティング組成物を、スピンコーターを用いて膜厚が４００ｎｍとなるよう塗布した後、２５℃で２４時間以上乾燥し、塗膜（Ｆ−１０）を得た。得られた塗膜Ｆ−１０のヘーズは０．７９、屈折率は１．３２、表面抵抗率は８．４×１０14  Ωであった。
【０１２９】
得られた塗膜（Ｆ−１０）の耐候性試験後の密着性は分類０であり、良好な密着性を示した。
【０１３０】
〔比較例５〕
重合体粒子（Ｂ）として合成例１で合成した重合体粒子（Ｂ−１）の水分散体４．０８ｇ、球状の金属酸化物（Ａ）の原料として平均粒子径５ｎｍの水分散コロイダルシリカ（商品名「スノーテックスＯＸＳ」（ＳＴ−ＯＸＳ）、日産化学工業（株）製、固形分１０質量％）５．７１ｇ、加水分解性珪素化合物（Ｄ）としてテトラエトキシシラン（信越化学工業（株）製、固形分２８質量％）０．２０ｇを混合した。その後固形分が６％となるように２０％エタノール水で調整し、水溶性溶剤としてジメチルホルムアミド（和光純薬工業（株）製）０．０５ｇを混合及び撹拌し、コーティング組成物（Ｅ−１１）を得た。
基材（５ｃｍ×５ｃｍのポリカーボネート）に、上記コーティング組成物を、スピンコーターを用いて膜厚が４００ｎｍとなるよう塗布した後、２５℃で２４時間以上乾燥し、塗膜（Ｆ−１１）を得た。塗膜Ｆ−１１のヘーズは１．４２、屈折率は１．３９、表面抵抗率は１．２×１０10  Ωであった。
【０１３１】
得られた塗膜（Ｆ−１０）の耐候性試験後の密着性は分類５であり、著しい密着性の低下が確認された。
【０１３２】
〔比較例６〕
重合体粒子（Ｂ）として合成例１で合成した重合体粒子（Ｂ−１）の水分散体２．０９ｇ、球状の金属酸化物（Ａ）の原料として平均粒子径５ｎｍの水分散コロイダルシリカ（商品名「スノーテックスＯＸＳ」（ＳＴ−ＯＸＳ）、日産化学工業（株）製、固形分１０質量％）８．７８ｇ、加水分解性珪素化合物（Ｄ）としてテトラエトキシシラン（信越化学工業（株）製、固形分２８質量％）０．１０５ｇを混合した。その後固形分が６％となるように２０％エタノール水で調整し、水溶性溶剤としてジメチルホルムアミド（和光純薬工業（株）製）０．１５ｇを混合及び撹拌し、コーティング組成物（Ｅ−１２）を得た。
基材（５ｃｍ×５ｃｍのポリカーボネート）に、上記コーティング組成物を、スピンコーターを用いて膜厚が４００ｎｍとなるよう塗布した後、２５℃で２４時間以上乾燥し、塗膜（Ｆ−１２）を得た。塗膜Ｆ−１２のヘーズは０．６２、屈折率は１．４２、表面抵抗率は１．３×１０8  Ωであった。
【０１３３】
得られた塗膜（Ｆ−１２）の耐候性試験後の密着性は分類５であり、著しい密着性の低下が確認された。
【０１３４】
上述した実施例１〜６及び比較例１〜６の組成及び評価結果を表１〜２に示す。なお、表１〜２中の各成分の数値は（Ｂ）を１００質量部とする質量部表示である。
【０１３５】
【表１】
2017036424.tif 000002
【０１３６】
【表２】
2017036424.tif 000003
【０１３７】
表１に示すように、各実施例の塗膜は表面抵抗率（帯電防止性）、ヘーズ値、耐候性試験後の密着性の全てが良好であった。一方、表２に示すように、比較例の塗膜については上述の全てが良好となるものは確認されなかった。
【産業上の利用可能性】
【０１３８】
本発明に係る塗膜は、帯電防止性、透明性、耐久性に優れ、さらに従来品では不十分であった耐候性試験後の密着性についても優れているため、ほこり付着防止機能が求められる家電製品の帯電防止フィルム、静電気障害が問題となるエレクトロニクス分野における帯電防止フィルム、液晶保護フィルム、屋外で使用される樹脂製基材の保護フィルムなど、帯電防止性、及び長期の密着性が求められる用途において樹脂基材用コーティング剤として用いることができる。